СПОСОБ ПОЛУЧЕНИЯ МНОГОСЛОЙНОЙ КРАСОЧНОЙ СИСТЕМЫ

1. Способ получения многослойной красочной системы (М) на металлической основе (S), включающий
(1) получение затвердевшего гальванопокрытия (Е.1) на металлической основе (S) посредством электрофоретического нанесения гальванопокрытия (е.1) на основу (S), и последующего отверждения гальванопокрытия (е.1),
(2) получение (2.1) базового покрытия (В.2.1) или (2.2) нескольких нанесенных непосредственно друг на друга базовых покрытий (В.2.2.x) непосредственно на затвердевшем гальванопокрытии (Е.1) посредством (2.1) нанесения водного материала базового покрытия (b.2.1) непосредственно на гальванопокрытие (Е.1), или (2.2) нанесения на гальванопокрытие (Е.1) нескольких материалов базового покрытия (b.2.2.x) непосредственно друг на друга,
(3) получение покровного лака (K) непосредственно на (3.1) базовом покрытии (В.2.1) или (3.2) верхнем базовом покрытии (В.2.2.x) посредством нанесения материала покровного лака (k) непосредственно на (3.1) базовое покрытие (В.2.1) или (3.2) верхнее базовое покрытие (В.2.2.x),
(4) совместное отверждение (4.1) базового покрытия (В.2.1) и покровного лака (K) или (4.2) базовых покрытий (В.2.2.x) и покровного лака (K),
где
материал базового покрытия (b.2.1) или по меньшей мере один из материалов базового покрытия (b.2.2.x) содержит
по меньшей мере один неразветвленный гидрокси-функциональный продукт реакции (R), который имеет кислотное число меньше чем 20 мг KOH/г, изготовление которого включает применение по меньшей мере одного соединения (v), включающего две функциональные группы (v.1) и алифатический или аралифатический гидрокарбильный радикал (v.2), который расположен между функциональными группами и имеет 12-70 атомов углерода.
2. Способ по п. 1, где функциональные группы (v.1) по меньшей мере одного соединения (v) выбирают из группы, которая состоит из гидроксильных групп и карбоксильных групп.
3. Способ по п. 1 или 2, где во время изготовления продукта реакции (R) в качестве соединения (v) применяют димерные жирные кислоты и/или димерные диолы.
4. Способ по п. 1 или 2, где продукт реакции (R) можно получить с помощью реакции димерных жирных кислот с алифатическими, аралифатическими и/или ароматическими дигидрокси-функциональными соединениями, которые имеют среднечисленную молекулярную массу, которая составляет 120-6000 г/моль.
5. Способ по п. 1 или 2, где применяемые алифатические, аралифатические и/или ароматические дигидрокси-функциональные соединения представляют собой простые полиэфирдиолы, сложные полиэфирдиолы и/или димерные диолы.
6. Способ по п. 1 или 2, где по меньшей мере один продукт реакции (R) выбирают из группы, включающей
продукты реакции, которые можно получить с помощью реакции димерных жирных кислот по меньшей мере с одним алифатическим дигидрокси-функциональным соединением общей структурной формулы (I):
3
6
где R представляет собой С-С алкиленовый радикал, и n соответственно выбирают таким образом, что соединение формулы (I) имеет среднечисленную молекулярную массу, которая составляет 120-6000 г/моль, при этом димерные жирные кислоты и соединения формулы (I) применяют в молярном соотношении, которое составляет 0,7/2,3-1,6/1,7, и полученный продукт реакции имеет среднечисленную молекулярную массу, которая составляет 600-40000 г/моль, и кислотное число, которое составляет меньше чем 10 мг KOH/г,
продукты реакции, которые можно получить с помощью реакции димерных жирных кислот по меньшей мере с одним дигидрокси-функциональным соединением общей структурной формулы (II):
где
R представляет собой двухвалентный органический радикал, содержащий 2-10 атомов углерода,
1
2
R и R каждый, независимо представляют собой прямоцепочечные или разветвленные алкиленовые радикалы, которые имеют 2-10 атомов углерода,
3
3
X и Y каждый, независимо представляют собой О, S или NR, где R представляет собой водород или алкильный радикал, который имеет 1-6 атомов углерода, и
m и n соответственно выбирают таким образом, что соединение формулы (II) имеет среднечисленную молекулярную массу, которая составляет 450-2200 г/моль,
где компоненты (а) и (б) применяют в молярном соотношении, которое составляет 0,7/2,3-1,6/1,7, и полученный продукт реакции имеет среднечисленную молекулярную массу, которая составляет 1200-5000 г/моль, и кислотное число, которое составляет меньше чем 10 мг KOH/г,
продукты реакции, которые можно получить с помощью реакции димерных жирных кислот с димерными диолами, где димерные жирные кислоты и димерные диолы применяют в молярном соотношении, которое составляет 0,7/2,3-1,6/1,7, и полученный продукт реакции имеет среднечисленную молекулярную массу, которая составляет 1200-5000 г/моль, и кислотное число, которое составляет меньше чем 10 мг KOH/г.
7. Способ по п. 1 или 2, где материал базового покрытия (b.2.1) или по меньшей мере один из материалов базового покрытия (b.2.2.x), предпочтительно все материалы базового покрытия (b.2.2.x), в качестве связующего вещества дополнительно содержит(ат) по меньшей мере один гидрокси-функциональный полимер, выбранный из группы, которая состоит из полиуретанов, сложных полиэфиров, полиакрилатов и сополимеров указанных полимеров.
8. Способ по п. 7, где материал базового покрытия (b.2.1) или по меньшей мере один из материалов базового покрытия (b.2.2.x), предпочтительно все материалы базового покрытия (b.2.2.x), в качестве сшивающего агента дополнительно содержит(ат) меламиновую смолу.
9. Способ по п. 1, 2 или 8, где материал базового покрытия (b.2.1) или по меньшей мере один из материалов базового покрытия (b.2.2.x), предпочтительно все материалы базового покрытия (b.2.2.x), содержит(ат) по меньшей мере один цветной пигмент и/или эффектный пигмент.
10. Способ по п. 1, 2 или 8, где материал базового покрытия (b.2.1) или по меньшей мере один из материалов базового покрытия (b.2.2.x) содержит металлизированный эффектный пигмент, предпочтительно пластинчатый алюминиевый пигмент.
11. Способ по п. 1, 2 или 8, где материал базового покрытия (b.2.1) или по меньшей мере один из материалов базового покрытия (b.2.2.x), предпочтительно все материалы базового покрытия (b.2.2.x), представляет собой/представляют собой однокомпонентные покрывающие составы.
12. Способ по п. 1, 2 или 8, где совместное отверждение (4) выполняют при температурах, которые составляют 100-250°C, на протяжении периода, который составляет 5-60 мин.
13. Способ по п. 1, 2 или 8, где получают (2.2) два базовых покрытия (В.2.2.а) и (B.2.2.z), применяемые для которых водные материалы базового покрытия (b.2.2.a) и (b.2.2.z) являются одинаковыми и содержат эффектные пигменты.
14. Способ по п. 13, где материал базового покрытия (b.2.2.a) наносят посредством нанесения с помощью электростатического напыления, и материал базового покрытия (b.2.2.z) посредством пневматического нанесения.
15. Способ по пп.1, 2, 8 или 14, где (2.2) по меньшей мере два базовых покрытия получают, первое базовое покрытие (В.2.2.а), содержащее белые пигменты и черные пигменты, непосредственно поверх гальванопокрытия (Е.1), и последующие базовые покрытия (В.2.2.x), содержащие эффектные пигменты.
16. Многослойная красочная система (М), которая была получена посредством способа по любому из пп. 1-15.